(57)【要約】【課題】インクジェットヘッド内部に充填し長期間保存した場合においても、凝集物や沈澱物が生じ難く、インクの吐出不良が発生しないインクジェットヘッド用充填液を提供する。【解決手段】少なくとも水と平均粒子径が１〜１００ｎｍの金属超微粒子を含有するインクを吐出するインクジェットヘッドの保存に用いられるインクジェットヘッド用充填液であって、該充填液が水を含有し、かつ尿素およびチオ尿素とこれらの誘導体、およびアルカノールアミンから選択される少なくとも１種以上の化合物を、該充填液の全質量に対して０．００１〜１．５質量％含有することを特徴とするインクジェットヘッド用充填液。【選択図】なし【特許請求の範囲】
【請求項１】
少なくとも水と平均粒子径が１〜１００ｎｍの金属超微粒子を含有するインクを吐出するインクジェットヘッドの保存に用いられるインクジェットヘッド用充填液であって、該充填液が水を含有し、かつ尿素およびチオ尿素とこれらの誘導体、およびアルカノールアミンから選択される少なくとも１種以上の化合物を、該充填液の全質量に対して０．００１〜１．５質量％含有することを特徴とするインクジェットヘッド用充填液。
【発明の詳細な説明】
【技術分野】
【０００１】
本発明は、少なくとも水と平均粒子径が１〜１００ｎｍの金属超微粒子を含有するインクを吐出するインクジェットヘッドの保存に用いられるインクジェットヘッド用充填液に関する。
【背景技術】
【０００２】
従来、インクジェット印刷装置は、染料インクや顔料インクを用い、文章、図表、写真、ポスター等を印刷するために用いられてきたが、近年、インクを吐出する力が強く、多数のノズルを有する産業用途向けのインクジェットヘッドが上市されており、これらのインクジェットヘッドが搭載されたインクジェット印刷装置は、生地への捺染、陶器への着色、一般商業印刷、三次元造形、建材着色、半導体製造、液晶パネル製造、カラーフィルター製造、電子回路作製など、新たな用途に用いられ始めている。
【０００３】
電子回路作製に用いるインクには、導電性高分子化合物や金属超微粒子を含有するインクが用いられ、得られる導電性の高さから金属超微粒子を含有するインクが好適に用いられる。例えば特開２００５−９３３８０号公報（特許文献１）には銀粉と、溶媒としてポリオールと、粘度調整剤として水、ケトン類、アルコール類等を含有する銀インクが開示されている。また特開２００９−９１３８３号公報（特許文献２）には金属粒子を水系分散媒に分散してなる分散液中に、導体パターン形成用インクの乾燥を抑制する乾燥抑制剤が含まれる液滴吐出法用導体パターン形成用インクが開示されている。更には国際公開第２０１０／０１１８４１号パンフレット（特許文献３）にはインクジェット印刷プロセスに好適なインクとして、金属ナノ粒子、保湿剤、分散剤、溶媒を含むナノ粒子のインク組成物が開示され、特開２００９−２４２８７４号公報（特許文献４）にはマルトデキストリンを用いて作製された銀超微粒子を含んだインクが開示されている。
【０００４】
一方、インクジェット印刷装置に搭載されているインクジェットヘッドには、１〜５０ｐＬ程度の微小な液滴を多数のノズルから高速に吐出させる精密な機構が内蔵されており、インク流路やフィルター、ノズルなどの数十μｍ程度の非常に狭い空間をインクが通過する。その際にインクに含まれる金属超微粒子がインク流路やノズルなどに付着し、付着した金属超微粒子により液滴の吐出不良が発生するという問題があった。そのため付着した金属超微粒子を洗浄し取り除くことが必要であり、例えば特開２００７−９１８４６号公報（特許文献５）には、エチンジオール系非イオン性界面活性剤、多価アルコール、防腐剤、および水より構成される洗浄液が開示され、特開２００９−１３６８４４号公報（特許文献６）には、水系分散媒と糖アルコール、界面活性剤を含む洗浄液が開示されている。また、インクジェットヘッドは洗浄後、インクジェットヘッド用充填液を充填し保存されることも一般に行われ、このようなインクジェットヘッド用充填液としては、例えば先の特開２００７−９１８４６号公報に開示されている洗浄液や、特許第４４１６０３２号公報（特許文献７）に開示されている水系分散媒と糖アルコール、および界面活性剤を含むインクジェットヘッド用充填液が知られている。
【０００５】
しかしながらこれらのインクジェットヘッド用充填液を用いて、例えば一週間以上の長期間の保存を行った場合、インク流路内などに微量に残留したインクより、凝集物や沈降物が発生しやすく、インクの吐出不良を発生させてしまう場合があり、解決が求められていた。
【０００６】
一方、インクジェットヘッド洗浄液に尿素や、アルカノールアミン等を添加することは知られており、例えば特開２０１１−１０５８８４号公報（特許文献８）には金属粒子を水系分散媒に分散した導体パターン形成用インクを吐出する液滴吐出装置を洗浄する洗浄液として、セラミックス粒子と水系分散媒を含む洗浄液が開示されており、該洗浄液に含まれていても良い乾燥抑制剤として尿素やその誘導体、およびアルカノールアミンの記載がある。
【先行技術文献】
【特許文献】
【０００７】
【特許文献１】特開２００５−９３３８０号公報
【特許文献２】特開２００９−９１３８３号公報
【特許文献３】国際公開第２０１０／０１１８４１号パンフレット
【特許文献４】特開２００９−２４２８７４号公報
【特許文献５】特開２００７−９１８４６号公報
【特許文献６】特開２００９−１３６８４４号公報
【特許文献７】特許第４４１６０３２号公報
【特許文献８】特開２０１１−１０５８８４号公報
【発明の概要】
【発明が解決しようとする課題】
【０００８】
本発明の目的は、インクジェットヘッド内部に充填し長期間保存した場合においても、凝集物や沈澱物が生じ難く、インクの吐出不良が発生しないインクジェットヘッド用充填液を提供するものである。
【課題を解決するための手段】
【０００９】
本発明の上記目的は、以下の発明によって基本的に達成された。
１．少なくとも水と平均粒子径が１〜１００ｎｍの金属超微粒子を含有するインクを吐出するインクジェットヘッドの保存に用いられるインクジェットヘッド用充填液であって、該充填液が水を含有し、かつ尿素およびチオ尿素とこれらの誘導体、およびアルカノールアミンから選択される少なくとも１種以上の化合物を、該充填液の全質量に対して０．００１〜１．５質量％含有することを特徴とするインクジェットヘッド用充填液。
【発明の効果】
【００１０】
本発明によれば、インクジェットヘッド内部に充填し長期間保存した場合においても、凝集物や沈澱物が生じ難く、インクの吐出不良が発生しないインクジェットヘッド用充填液を提供することができる。
【発明を実施するための形態】
【００１１】
以下、本発明を詳細に説明する。
【００１２】
本発明者らは、少なくとも水と平均粒子径が１〜１００ｎｍの金属超微粒子を含有するインクを吐出した後のインクジェットヘッドを、水と、尿素およびチオ尿素とこれらの誘導体、およびアルカノールアミンから選択される少なくとも１種以上の化合物を特定の割合で含有するインクジェットヘッド用充填液を用い保存することにより、長期間の保存中に沈殿物や凝集物が生じ難く、ヘッド内部のフィルターやノズルを閉塞させることがなく、インクの吐出不良が発生しないことを見出した。
【００１３】
本発明におけるインクジェットヘッドとは、圧電素子を用いてインク流路の壁面を形成する振動板を変形させ、インク流路内のインクを加圧してノズルより吐出させるピエゾ型のインクジェットヘッド、あるいは発熱抵抗体を用いてインク流路内のインクを局所的に加熱し気泡を発生させ、インクを加圧してノズルより吐出させるサーマル型のインクジェットヘッド、インク流路中およびノズルの先に電極を設け電圧を印加することによりノズルより吐出させる静電型のインクジェットヘッドなど、公知の各種インクジェットヘッドを示す。
【００１４】
本発明のインクジェットヘッド用充填液について説明する。本発明において、インクジェットヘッド用充填液は水を含有し、かつ尿素およびチオ尿素とこれらの誘導体、およびアルカノールアミンから選択される少なくとも１種以上の化合物を含有する。ほかに経時安定性、インクジェットヘッドなどの各種部材への適合性、微細なインク流路への浸透性などの各種特性向上の目的に応じて各種添加剤、例えば水溶性有機溶剤、界面活性剤、ｐＨ調整剤、消泡剤などを適宜含有することができる。また公知のキレート剤、防黴剤、防錆剤などの添加剤も含有することができる。
【００１５】
本発明のインクジェットヘッド用充填液が含有する尿素の誘導体としては、例えば尿素の窒素上の水素をアルキル基もしくはヒドロキシアルキル基で置換した化合物が挙げられ、具体的にはＮ−メチル尿素、Ｎ，Ｎ′−ジメチル尿素、エチレン尿素、２−ヒドロキシエチル尿素、１−ヒドロキシ−３−ブチル尿素等の化合物が挙げられる。また本発明のインクジェットヘッド用充填液が含有するチオ尿素の誘導体としては、例えばチオ尿素の窒素上の水素をアルキル基もしくはヒドロキシアルキル基で置換した化合物が挙げられ、具体的にはエチレンチオ尿素、Ｎ，Ｎ′−ジエチルチオ尿素、Ｎ，Ｎ，Ｎ′，Ｎ′−テトラメチルチオ尿素、１−ヒドロキシメチルチオ尿素等の化合物が挙げられる。インクジェットヘッドを長期間保存した際の凝集物や沈殿物の発生を効果的に抑制する観点からチオ尿素とその誘導体が好ましく、チオ尿素の誘導体が特に好ましい。
【００１６】
本発明におけるアルカノールアミンは特に限定されず、例えばモノエタノールアミン、アミノエチルエタノールアミン、モノイソプロパノールアミン、Ｎ−（２−ヒドロキシプロピル）−エチレンジアミン、２−アミノ−１−ブタノール、２−アミノ−２−メチル−１−プロパノール、３−アミノ−１−プロパノール、２−アミノ−２−メチル−１，３−プロパンジオール、２−アミノ−２−エチル−１，３−プロパンジオール、トリス（ヒドロキシエチル）−アミノメタン等の第一級アルカノールアミン；ジエタノールアミン、Ｎ−メチルエタノールアミン、Ｎ−ブチルメタノールアミン、Ｎ−アセチルエタノールアミン、ジイソプロパノールアミン等の第二級アルカノールアミン；トリエタノールアミン、Ｎ−メチルジエタノールアミン、Ｎ，Ｎ−ジメチルエタノールアミン、Ｎ，Ｎ−ジエチルエタノールアミン、Ｎ−エチルジエタノールアミン、Ｎ−ｎ−ブチルジエタノールアミン、Ｎ−ｔ−ブチルジエタノールアミン、トリイソプロパノールアミン、Ｎ，Ｎ−ジエチルイソプロパノールアミン等の第三級アルカノールアミンを例示できる。インクジェットヘッドを長期間保存した際の凝集物や沈殿物の発生を効果的に抑制する観点から第二級アルカノールアミン、第三級アルカノールアミンが好ましく、第三級アルカノールアミンが特に好ましい。
【００１７】
尿素およびチオ尿素とこれらの誘導体、およびアルカノールアミンから選択される少なくとも１種以上の化合物は、インクジェットヘッド用充填液の全質量に対して、０．００１〜１．５質量％含まれることが必要であり、０．００３〜１．５質量％であることが好ましく、更に好ましくは０．００３〜０．７５質量％である。含まれる量が０．００１質量％未満の場合、あるいは含まれる量が１．５質量％を超える場合、インクジェットヘッドを長期間保存した際の凝集物や沈殿物の発生を抑制する効果に乏しい。
【００１８】
本発明のインクジェットヘッド用充填液が含有することのできる水溶性有機溶剤としては、アルコール類（例えば、メタノール、エタノール、プロパノール、イソプロパノール、ブタノール、イソブタノール、セカンダリーブタノール、ターシャリーブタノール、ペンタノール、ヘキサノール、シクロヘキサノール、ベンジルアルコール等）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等）を例示することができる。中でも、本発明のインクジェットヘッド用充填液は多価アルコールを含むことが好ましい。水溶性有機溶媒はインクジェットヘッド用充填液の全質量に対して５〜６０質量％であることが好ましく、より好ましくは１０〜５０質量％であり、特に好ましくは１５〜４０質量％である。
【００１９】
本発明のインクジェットヘッド用充填液が含有することのできる界面活性剤としては、公知の各種界面活性剤、例えばジアルキルスルホコハク酸ナトリウム類、アルキル硫酸ナトリウム類、ポリオキシアルキレン類（ポリオキシエチレンノニルフェニルエーテル硫酸ナトリウム類、ポリオキシエチレンラウリルエーテル硫酸ナトリウム類、ポリオキシエチレンアルキルエーテル類など）、アセチレングリコール類、フッ素系界面活性剤等を挙げることができる。界面活性剤のインクジェットヘッド用充填液全体に対する添加量は０．０１〜５質量％が好ましく、より好ましくは０．１〜２質量％である。
【００２０】
本発明のインクジェットヘッド用充填液が含有することのできるｐＨ調整剤としては、公知の酸、塩基を例示することができ、具体的には酸としては酢酸、クエン酸、コハク酸等の有機酸、硫酸、塩酸、硝酸等の無機酸、リン酸二水素カリウム等の水溶液が酸性を示す塩を例示することができ、塩基としては水酸化リチウム、水酸化ナトリウム、水酸化カリウム等の無機塩基、ピリジン等の有機塩基、リン酸水素二カリウム、クエン酸三ナトリウム等の水溶液が塩基性を示す塩を例示することができる。インクジェットヘッドを長期間保存した際の凝集物や沈殿物の発生を効果的に抑制する観点から、本発明のインクジェットヘッド用充填液のｐＨは５〜１２であることが好ましい。
【００２１】
本発明のインクジェットヘッド用充填液が含有することのできる消泡剤としては、公知の各種消泡剤、例えばシリコーン系消泡剤、ポリエーテル系消泡剤、脂肪酸エステル系消泡剤、アセチレン系消泡剤などを挙げることができる。インクジェットヘッド用充填液全体に対する添加量は０．１質量％以下が好ましく、より好ましくは０．０５質量％以下である。
【００２２】
本発明のインクジェットヘッド用充填液は、水、尿素およびチオ尿素とこれらの誘導体、およびアルカノールアミンから選択される少なくとも１種以上の化合物、前述した各種添加剤等を混合した後、フィルターで濾過することが好ましい。フィルターの孔径は１０μｍ以下が好ましく、より好ましくは１μｍ以下である。
【００２３】
本発明におけるインクジェットヘッドの保存とは、少なくとも２４時間を超え、好ましくは一週間以上であり、特に好ましくは一ヶ月以上の期間、インクジェットヘッドの内部を充填液で満たすことを意味する。また、本発明のインクジェットヘッド用充填液は、洗浄液としても用いることができる。
【００２４】
本発明におけるインクは、少なくとも水と平均粒子径が１〜１００ｎｍの金属超微粒子を含有する。
【００２５】
インクが含有する金属超微粒子の平均粒子径は、金属超微粒子の分散安定性の観点から、また得られる導電性の観点から１〜１００ｎｍであり、好ましくは１０〜５０ｎｍである。なお、金属超微粒子の平均粒子径は、電子顕微鏡下での観察により求めることができる。詳細にはポリエチレンテレフタレートフィルムの上に、金属超微粒子を含有する分散液を塗布、乾燥させ、走査型電子顕微鏡にて観察し、一定面積内に存在する１００個の粒子各々の投影面積に等しい円の直径を粒子径として求め、更にこれを平均し求める。
【００２６】
本発明におけるインクは、分散安定性の観点から金属超微粒子の保護コロイド（分散剤）として機能する物質を含有することが好ましい。保護コロイドとして機能する物質は特に限定されず、公知の保護コロイドとして機能する物質を選択すれば良い。インクにより形成される導電性パターンの導電性の観点から、Ｅｘｐｅｒｉｍｅｎｔｓ  ｉｎ  Ｃｏｌｌｏｉｄ  Ｃｈｅｍｉｓｔｒｙ，１９４０，ｐ．１９，Ｈａｕｓｅｒ，Ｅ．Ａ．ａｎｄ  Ｌｙｎｎ，Ｊ．Ｅ．や特開２００９−２４２８７４号公報に記載の如く糖類を用いることが特に好ましい。
【００２７】
金属超微粒子の金属種としては、金、銀、銅、白金、鉄、亜鉛、ニッケル、アルミニウムなどを例示することができる。特に高い導電性が得られ、また価格、生産性、扱いやすさ等の点から、銀を主成分とすることが好ましい。銀を主成分とするとは、全金属超微粒子中において、銀の占める割合が少なくとも５０質量％以上であることを意味し、より好ましくは銀の占める割合が７０質量％以上であり、特に好ましくは９０質量％以上である。銀以外に含まれる金属としては、金、銅、白金、パラジウム、ロジウム、ルテニウム、イリジウム、オスミウム、ニッケル、ビスマス等を挙げることができる。銀以外の金属は銀を主成分とする金属超微粒子中に含まれていても良く、銀を主成分とする金属超微粒子と銀以外の金属の超微粒子が混合されていても良い。
【００２８】
金属超微粒子としては、不活性ガス中で金属を蒸発させガスとの衝突により冷却・凝縮し回収するガス中蒸発法、レーザー照射のエネルギーにより液中で蒸発・凝縮し回収するレーザーアブレーション法、水溶液中で金属イオンを還元し生成・回収する化学還元法、有機金属化合物の熱分解による方法、金属塩化物の気相中での還元による方法、酸化物の水素中還元法等、公知の種々の方法により製造されたものより、極性溶媒である水を含む分散媒に分散可能な金属超微粒子を好ましく用いることができる。なお上記の製造方法の内、化学還元法は水溶液中で金属超微粒子を製造するため、必然的に金属超微粒子の分散媒は水を含有することになる。本発明におけるインクでは生産性の観点から化学還元法で製造された金属超微粒子を用いることがより好ましい。
【００２９】
化学還元法にて金属超微粒子を製造する際に用いる還元剤としては特に限定されず、金属イオンを還元することができる公知の還元剤を選択すれば良い。具体的にはハイドロキノン、ハイドロキノンモノスルフォネートカリウム塩、アスコルビン酸又はその塩、水素化ホウ素ナトリウム、ヒドラジン化合物、ホルマリン、ホスフィン酸又はその塩、酒石酸又はその塩、および糖類を挙げることができる。特に糖類を還元剤として用いた場合、保護コロイドとしても作用するため、特に好ましい。糖類を還元剤および保護コロイドとして兼用する場合、その添加量は、金属イオン１モルに対して、１０〜２００ｇが好ましく、より好ましくは３０〜１１０ｇである。
【００３０】
なお、金属超微粒子を製造する際において、糖類は還元剤として消費され、更に必要に応じ精製が行われるため、金属超微粒子となった段階において含まれている糖類は、インク中に含まれる金属超微粒子の金属原子１モルに対して、１〜５０ｇであることが好ましい。
【００３１】
なお、糖類以外の物質を還元剤として用い、化学還元法により金属超微粒子を製造した場合、または化学還元法以外の方法にて金属超微粒子を製造した場合、金属超微粒子含有組成物に対し、糖類を保護コロイドとしても作用させるべく、糖類を別途添加し含有させることが好ましい。糖類の添加量はインク中に含まれる金属超微粒子の金属原子１モルに対して、５〜１００ｇが好ましく、より好ましくは１５〜５５ｇである。
【００３２】
糖類は特に限定されないが、グルコース、フルクトース、ガラクトース等の単糖類、マルトース、スクロース、セロビオース、ラクトース、トレハロース、イルマルトース、ゲンチオビオース等の二糖類、ゲンチアノース、ラフィノース、パノース等の三糖類、セルロース、デンプン、キチン、キトサン、デキストリン、シクロデキストリン、マンナン、ガラクタン、フカン、フルクタン、イヌリン、レバン、キシラン、アラビナン、グルコマンナン、ガラクトグルコマンナン、ガラクトマンナン、アラビノガラクタン、ペクチン、プルラン、アルギン酸、ヘミセルロース、ヒアルロン酸、アガロース、カラギーナン、ヘパリン、グアーガム、キサンタンガム、ジェランガム等の多糖類を例示できる。上記多糖類は化学修飾したものであっても差し支えない。化学修飾の方法としては、例えば、メチル化、エチル化、アルキル化、ヒドロキシエチル化、ヒドロキシプロピル化、ヒドロキシアルキル化、カルボキシメチル化、硫酸化、硝酸化等が挙げられる。これらの糖類の中でも、保護コロイドとしての性能の観点から多糖類が好ましく、水溶性であり還元剤としての取り扱いが容易であることからアルギン酸、デキストリン、カラギーナン、プルラン、グアーガムが更に好ましく、導電性の観点からデキストリンが特に好ましい。
【００３３】
化学還元法にて金属超微粒子を製造する際に多糖類を還元剤として用いた場合、還元反応が終了した段階で１，４−α−結合を不規則に切断するα−アミラーゼを作用させ、還元反応が終了した段階において残留している過剰な多糖類を低分子化することは、導電性の観点から好ましい。α−アミラーゼは、例えば天野エンザイム（株）よりビオザイムＦ１０ＳＤ、ビオザイムＡとして市販されているα−アミラーゼを用いることができる。α−アミラーゼ添加前の金属超微粒子分散液は、α−アミラーゼに適したｐＨ４〜１０、２０〜５０℃に調整されることが好ましい。ｐＨの調整には、酢酸等のカルボン酸類や硝酸を用いることが好ましい。α−アミラーゼの添加量は、用いる多糖類の質量に対し０．０１〜１０質量％が好ましく、より好ましくは０．１〜１質量％である。多糖類を低分子化した後は、遠心分離により金属超微粒子を沈降・分離し、低分子化した多糖類を不要な塩類と共に金属超微粒子分散液から分離除去することも、導電性の観点から好ましい態様の１つである。
【００３４】
本発明におけるインクが含有する糖類の定量方法としては、糖と硫酸との反応で生じるフルフラールまたはその誘導体とフェノールとの間で生成する呈色体の比色分析をすることを基本とするフェノール硫酸法（「分析化学便覧（改訂第２版）」日本分析化学会編（１９７１年、丸善）１２３０頁）を例示できる。この定量方法では、糖類の総量はグルコース換算値として得られる。
【００３５】
本発明におけるインクにおいては、吐出性、吐出安定性、経時安定性、基材密着性、インクジェットヘッドなどの各種部材への適合性などの各種特性向上の目的に応じて各種添加剤、例えば水溶性有機溶剤、界面活性剤、粘度調整剤、分散剤、紫外線吸収剤、防黴剤、水溶性樹脂、水分散性樹脂、金属酸化物超微粒子、ｐＨ調整剤、消泡剤などを適宜選択して用いることができる。
【００３６】
インクに用いることのできる水溶性有機溶剤としては、例えば、アルコール類（例えば、メタノール、エタノール、プロパノール、イソプロパノール、ブタノール、イソブタノール、セカンダリーブタノール、ターシャリーブタノール、ペンタノール、ヘキサノール、シクロヘキサノール、ベンジルアルコール等）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等）、多価アルコールエーテル類（例えば、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノブチルエーテル、エチレングリコールモノメチルエーテルアセテート、トリエチレングリコールモノメチルエーテル、トリエチレングリコールモノエチルエーテル、トリエチレングリコールモノブチルエーテル、エチレングリコールモノフェニルエーテル、プロピレングリコールモノフェニルエーテル等）、アミン類（例えば、モノエタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン等）、アミド類（例えば、ホルムアミド、Ｎ，Ｎ−ジメチルホルムアミド、Ｎ，Ｎ−ジメチルアセトアミド等）、複素環類（例えば、２−ピロリドン、Ｎ−メチル−２−ピロリドン、シクロヘキシルピロリドン、２−オキサゾリドン、１，３−ジメチル−２−イミダゾリジノン等）、スルホキシド類（例えば、ジメチルスルホキシド等）、スルホン類（例えば、スルホラン等）、尿素、アセトニトリル、アセトン等を挙げることができる。なお、糖類として多糖類を含有する場合には、少なくともエチレングリコールを含むことが金属超微粒子の分散安定性の観点から好ましい。
【００３７】
更に粘度を調整するためにポリエチレングリコールを含有することも好ましい態様の１つであり、ポリエチレングリコールとしては、平均分子量の異なる製品が各種市販されており、好ましく用いることができる。例えば日油（株）からはＰＥＧ＃２００（平均分子量２００）、ＰＥＧ＃３００（平均分子量３００）、ＰＥＧ＃４００（平均分子量４００）、ＰＥＧ＃６００（平均分子量６００）、ＰＥＧ＃１０００（平均分子量１０００）、ＰＥＧ＃１５４０（平均分子量１５４０）、ＰＥＧ＃２０００（平均分子量２０００）、ＰＥＧ＃４０００（平均分子量３１００）、ＰＥＧ＃６０００（平均分子量８８００）、ＰＥＧ＃１１０００（平均分子量１１０００）、ＰＥＧ＃２００００（平均分子量２００００）が市販されている。
【００３８】
インクに用いることのできる界面活性剤としては、本発明のインクジェットヘッド用充填液に用いることのできる公知の各種界面活性剤を同様に用いることができる。インクの表面張力は４０ｍＮ／ｍ以下に調整することが好ましく、より好ましくは２５〜３５ｍＮ／ｍである。また、消泡剤としては、公知の各種消泡剤、例えばシリコーン系消泡剤、ポリエーテル系消泡剤、脂肪酸エステル系消泡剤、アセチレン系消泡剤などを挙げることができる。
【００３９】
インクは各種添加剤を混合した後、フィルターで濾過することが好ましい。フィルターの孔径は１０μｍ以下が好ましく、より好ましくは１μｍ以下である。
【実施例】
【００４０】
以下、実施例により本発明を詳しく説明するが、本発明の内容は実施例に限られるものではない。
【００４１】
＜インク１の作製＞
１０Ｌのステンレスビーカーに焙焼デキストリン（日澱化学（株）製、デキストリンＮｏ．３）６５３ｇと純水５７７２ｇを加え、約３０分間撹拌し溶解した。その後、硝酸銀１５８２ｇを加え、約３０分間撹拌し溶解した。この液を氷浴中にて約５℃まで冷却し、水酸化カリウム７３０ｇを純水１００７ｇに溶解した１０℃の液を添加し、氷浴中で撹拌しながら１時間の還元反応を行った。得られた溶液に酢酸を添加し、ｐＨ＝５．６に調整後、恒温水槽を用いて４５℃に昇温し、ビオザイムＦ１０ＳＤ（天野エンザイム（株）製）を３．０ｇ添加し１時間撹拌した。得られた液を遠心分離法により精製した後、全銀超微粒子分散液中に占める銀固形分の割合が５０質量％になるように純水を加え再分散し、銀超微粒子分散液１を得た。含まれる銀超微粒子の平均粒子径は、走査型電子顕微鏡下での観察により求めたところ２３ｎｍであった。またフェノール硫酸法により、全銀超微粒子分散液１中に占める糖類の割合はグルコース換算値で５．０質量％と定量された。
【００４２】
銀超微粒子分散液１に、インクのでき上がり量に対して界面活性剤（泰光油脂化学工業（株）製タイポールＮＬＥＳ−２２７、ポリオキシエチレンラウリルエーテル硫酸ナトリウム）を０．１５質量％、およびエチレングリコールを３０質量％添加し、２０質量％の銀濃度になるように純水を加え、インク１を得た。得られたインク１の表面張力は３１ｍＮ／ｍであった。
【００４３】
＜インクジェットヘッド用充填液１の作製＞
純水と、インクジェットヘッド用充填液の全質量に対し界面活性剤（泰光油脂化学工業（株）製タイポールＮＬＥＳ−２２７）を０．１５質量％含有する、インクジェットヘッド用充填液１を作製した。実測したｐＨは７．４であった。
【００４４】
＜インクジェットヘッド用充填液２の作製＞
純水と、インクジェットヘッド用充填液の全質量に対し界面活性剤（泰光油脂化学工業（株）製タイポールＮＬＥＳ−２２７）を０．１５質量％、トリエタノールアミンを０．００２質量％含有する、インクジェットヘッド用充填液２を作製した。実測したｐＨは９．６であった。
【００４５】
＜インクジェットヘッド用充填液３の作製＞
純水と、インクジェットヘッド用充填液の全質量に対し界面活性剤（泰光油脂化学工業（株）製タイポールＮＬＥＳ−２２７）を０．１５質量％、トリエタノールアミンを０．００４質量％含有する、インクジェットヘッド用充填液３を作製した。実測したｐＨは１０．１であった。
【００４６】
＜インクジェットヘッド用充填液４の作製＞
純水と、インクジェットヘッド用充填液の全質量に対し界面活性剤（泰光油脂化学工業（株）製タイポールＮＬＥＳ−２２７）を０．１５質量％、トリエタノールアミンを０．０５０質量％含有する、インクジェットヘッド用充填液４を作製した。実測したｐＨは１０．６であった。
【００４７】
＜インクジェットヘッド用充填液５の作製＞
純水と、インクジェットヘッド用充填液の全質量に対し界面活性剤（泰光油脂化学工業（株）製タイポールＮＬＥＳ−２２７）を０．１５質量％、トリエタノールアミンを０．５０質量％含有する、インクジェットヘッド用充填液５を作製した。実測したｐＨは１１．０であった。
【００４８】
＜インクジェットヘッド用充填液６の作製＞
純水と、インクジェットヘッド用充填液の全質量に対し界面活性剤（泰光油脂化学工業（株）製タイポールＮＬＥＳ−２２７）を０．１５質量％、トリエタノールアミンを１．０質量％含有する、インクジェットヘッド用充填液６を作製した。実測したｐＨは１１．２であった。
【００４９】
＜インクジェットヘッド用充填液７の作製＞
純水と、インクジェットヘッド用充填液の全質量に対し界面活性剤（泰光油脂化学工業（株）製タイポールＮＬＥＳ−２２７）を０．１５質量％、トリエタノールアミンを２．０質量％含有する、インクジェットヘッド用充填液７を作製した。実測したｐＨは１１．４であった。
【００５０】
＜インクジェットヘッド用充填液８の作製＞
純水と、インクジェットヘッド用充填液の全質量に対し界面活性剤（泰光油脂化学工業（株）製タイポールＮＬＥＳ−２２７）を０．１５質量％、モノエタノールアミンを０．０５０質量％含有する、インクジェットヘッド用充填液８を作製した。実測したｐＨは１１．３であった。
【００５１】
＜インクジェットヘッド用充填液９の作製＞
純水と、インクジェットヘッド用充填液の全質量に対し界面活性剤（泰光油脂化学工業（株）製タイポールＮＬＥＳ−２２７）を０．１５質量％、３−アミノ−１−プロパノールを０．０５０質量％含有する、インクジェットヘッド用充填液９を作製した。実測したｐＨは１１．２であった。
【００５２】
＜インクジェットヘッド用充填液１０の作製＞
純水と、インクジェットヘッド用充填液の全質量に対し界面活性剤（泰光油脂化学工業（株）製タイポールＮＬＥＳ−２２７）を０．１５質量％、ジエタノールアミンを０．０５０質量％含有する、インクジェットヘッド用充填液１０を作製した。実測したｐＨは１１．０であった。
【００５３】
＜インクジェットヘッド用充填液１１の作製＞
純水と、インクジェットヘッド用充填液の全質量に対し界面活性剤（泰光油脂化学工業（株）製タイポールＮＬＥＳ−２２７）を０．１５質量％、Ｎ−メチルジエタノールアミンを０．０５０質量％含有する、インクジェットヘッド用充填液１１を作製した。実測したｐＨは１０．８であった。
【００５４】
＜インクジェットヘッド用充填液１２の作製＞
純水と、インクジェットヘッド用充填液の全質量に対し界面活性剤（泰光油脂化学工業（株）製タイポールＮＬＥＳ−２２７）を０．１５質量％、Ｎ−ｎ−ブチルジエタノールアミンを０．０５０質量％含有する、インクジェットヘッド用充填液１２を作製した。実測したｐＨは１０．６であった。
【００５５】
＜インクジェットヘッド用充填液１３の作製＞
純水と、インクジェットヘッド用充填液の全質量に対し界面活性剤（泰光油脂化学工業（株）製タイポールＮＬＥＳ−２２７）を０．１５質量％、トリエタノールアミンを０．０５０質量％、エチレングリコールを２５質量％含有する、インクジェットヘッド用充填液１３を作製した。実測したｐＨは１０．５であった。
【００５６】
＜インクジェットヘッド用充填液１４の作製＞
純水と、インクジェットヘッド用充填液の全質量に対し界面活性剤（泰光油脂化学工業（株）製タイポールＮＬＥＳ−２２７）を０．１５質量％、トリエタノールアミンを０．０５０質量％、トリエチレングリコールを２５質量％含有する、インクジェットヘッド用充填液１４を作製した。実測したｐＨは１０．５であった。
【００５７】
＜インクジェットヘッド用充填液１５の作製＞
純水と、インクジェットヘッド用充填液の全質量に対し界面活性剤（泰光油脂化学工業（株）製タイポールＮＬＥＳ−２２７）を０．１５質量％、トリエタノールアミンを０．０５０質量％含有し、ｐＨ調整剤として酢酸を添加したインクジェットヘッド用充填液１５を作製した。実測したｐＨは４．３であった。
【００５８】
＜インクジェットヘッド用充填液１６の作製＞
純水と、インクジェットヘッド用充填液の全質量に対し界面活性剤（泰光油脂化学工業（株）製タイポールＮＬＥＳ−２２７）を０．１５質量％、トリエタノールアミンを０．０５０質量％含有し、ｐＨ調整剤としてリン酸二水素カリウムを添加したインクジェットヘッド用充填液１６を作製した。実測したｐＨは５．９であった。
【００５９】
＜インクジェットヘッド用充填液１７の作製＞
純水と、インクジェットヘッド用充填液の全質量に対し界面活性剤（泰光油脂化学工業（株）製タイポールＮＬＥＳ−２２７）を０．１５質量％、トリエタノールアミンを０．０５０質量％含有し、ｐＨ調整剤として水酸化カリウムを添加したインクジェットヘッド用充填液１７を作製した。実測したｐＨは１１．８であった。
【００６０】
＜インクジェットヘッド用充填液１８の作製＞
純水と、インクジェットヘッド用充填液の全質量に対し界面活性剤（泰光油脂化学工業（株）製タイポールＮＬＥＳ−２２７）を０．１５質量％、尿素を０．０５０質量％含有する、インクジェットヘッド用充填液１８を作製した。実測したｐＨは７．６であった。
【００６１】
＜インクジェットヘッド用充填液１９の作製＞
純水と、インクジェットヘッド用充填液の全質量に対し界面活性剤（泰光油脂化学工業（株）製タイポールＮＬＥＳ−２２７）を０．１５質量％、チオ尿素を０．０５０質量％含有する、インクジェットヘッド用充填液１９を作製した。実測したｐＨは７．７であった。
【００６２】
＜インクジェットヘッド用充填液２０の作製＞
純水と、インクジェットヘッド用充填液の全質量に対し界面活性剤（泰光油脂化学工業（株）製タイポールＮＬＥＳ−２２７）を０．１５質量％、Ｎ，Ｎ，Ｎ′，Ｎ′−テトラメチルチオ尿素を０．０５０質量％含有する、インクジェットヘッド用充填液２０を作製した。実測したｐＨは７．９であった。
【００６３】
＜インクジェットヘッド用充填液２１の作製＞
純水と、インクジェットヘッド用充填液の全質量に対し界面活性剤（泰光油脂化学工業（株）製タイポールＮＬＥＳ−２２７）を０．１５質量％、尿素を５．０質量％含有する、インクジェットヘッド用充填液２１を作製した。実測したｐＨは７．９であった。
【００６４】
＜インクジェットヘッド用充填液２２の作製＞
純水と、インクジェットヘッド用充填液の全質量に対し界面活性剤（泰光油脂化学工業（株）製タイポールＮＬＥＳ−２２７）を０．１５質量％、キシリトール（糖アルコール）を１．５質量％含有する、インクジェットヘッド用充填液２２を作製した。実測したｐＨは７．３であった。
【００６５】
＜凝集物や沈殿物発生の評価＞
上記のようにして得たインクジェットヘッド用充填液１〜２２各々２０００ｍＬ（孔径０．５０μｍのフィルターで濾過済み）に、インク１（孔径０．５０μｍのフィルターで濾過済み）を２００μＬ加えた混合液１〜２２を作製し、室温にて保存した。その後、一週間毎に保存中の混合液から各１００ｍＬを採取し、インクジェットヘッド内部のフィルターを模した孔径８μｍ直径５ｍｍの電鋳ニッケルフィルターに通過させ、フィルター上に堆積した沈殿物を走査型電子顕微鏡を用いて観察し、フィルターの閉塞が１％以上に達するのに要した期間を調べた。この結果を表１に記す。
【００６６】
【表１】
2015020334.tif 000002
【００６７】
表１の結果より、本発明のインクジェットヘッド用充填液は、凝集物や沈殿物が発生し難いことが判る。
【産業上の利用可能性】
【００６８】
本発明のインクジェットヘッド用充填液の応用として、インクジェットヘッドの洗浄のみならず、フレキソ印刷やグラビア印刷など、金属超微粒子を含むインクを用いた印刷方法の刷版やブランケットの洗浄に用いることができる。